(57)【要約】消石灰、アルカリ性カリウム塩、および消石灰によって誘発される凝固および相分離に耐性の非イオン性ポリオレフィンラテックスを含んでなる殺生物性フィルム形成組成物、好ましくは塗料を開示する。また、このような組成物の製造方法であって、消石灰を非イオン性ポリオレフィンエステルラテックスと攪拌しながら混合し、エステルの加水分解が実質的に完了して、組成物のレオロジーが安定し、ゲル化が発生しないようになるまで攪拌を継続することを特徴とする、方法も開示する。【特許請求の範囲】
【請求項１】
殺生物性フィルム形成組成物であって、
消石灰と消石灰によって誘発される凝固および相分離に耐性を有する非イオン性ポリオレフィンラテックス、ここで上記消石灰は組成物をフィルムとして表面に塗布するときに、少なくとも１月間殺生物活性を保持するのに十分な量で存在する；及び
ｐＨを約１２と約１３の間に保持して、長期保管期間中にゲル化を防止するのに十分な量のアルカリ；
を含んでなる、上記組成物。
【請求項２】
アルカリがアルカリ金属水酸化物である、請求項１に記載の組成物。
【請求項３】
アルカリがアルカリ性アルカリ金属塩である、請求項１に記載の組成物。
【請求項４】
アルカリが水酸化カリウムまたはアルカリ性カリウム塩である、請求項１に記載の組成物。
【請求項５】
アルカリが炭酸カリウムである、請求項１に記載の組成物。
【請求項６】
上記ラテックスが組成物の総固形物の少なくとも約１０重量％である、請求項１に記載の組成物。
【請求項７】
固形物の重量部で測定した消石灰対ラテックスの比が約１：２−約１：１．５である、請求項１に記載の組成物。
【請求項８】
上記ラテックスが消石灰によって誘発される凝固および相分離に初めから耐性である、請求項１に記載の組成物。
【請求項９】
上記ラテックスが非イオン性ラテックス形態でのスチレン−ブタジエン、ブタジエン−アクリロニトリル、ブタジエン−スチレン−アクリロニトリル、またはクロロプレン、またはそれらの混合物である、請求項８に記載の組成物。
【請求項１０】
上記ラテックスがカルボキシル化スチレン−ブタジエンラテックスである、請求項８に記載の組成物。
【請求項１１】
上記ラテックスがエステルを含む非イオン性ラテックスコポリマーである、請求項８に記載の組成物。
【請求項１２】
少なくとも１種類の顔料を含む塗料の形態としてさらに定義される、請求項１−１１のいずれか一項に記載の組成物。
【請求項１３】
殺生物性フィルム形成塗料であって、
消石灰であって、塗料をフィルムとして表面に塗布するときに、少なくとも１月間殺生物活性を保持するのに十分な量で存在する上記消石灰と、
消石灰によって誘発される凝固および相分離に耐性を有する非イオン性ポリオレフィンラテックスと、
少なくとも１種類の塗料充填剤と、
少なくとも１種類の塗料用顔料と
を含んでなる、塗料。
【請求項１４】
上記ラテックスが上記塗料中の総固形物の少なくとも１０重量％をなす、請求項１３に記載の塗料。
【請求項１５】
固形物の重量部での消石灰対ラテックスの比が約１：２−１：１．５である、請求項９に記載の塗料。
【請求項１６】
上記ラテックスが初めから消石灰によって誘発される凝固および相分離に耐性である、請求項１３に記載の塗料。
【請求項１７】
上記ラテックスが非イオン性ラテックス形態にあるスチレン−ブタジエン、ブタジエン−アクリロニトリル、ブタジエン−スチレン−アクリロニトリル、またはクロロプレン、またはそれらの混合物である、請求項１３に記載の塗料。
【請求項１８】
上記ラテックスがカルボキシル化スチレン−ブタジエンラテックスである、請求項１３に記載の塗料。
【請求項１９】
上記ラテックスがエステルを含む非イオン性ラテックスコポリマーである、請求項１３に記載の塗料。
【請求項２０】
ラテックスが組成物中の総固形物の少なくとも約１０重量％であるカルボキシル化スチレン−ブタジエンであり、固形物の重量部での消石灰対ラテックスの比が約１：２−１：１．５である、請求項１３に記載の塗料。
【請求項２１】
消石灰、非イオン性ポリオレフィンエステルラテックス、アルカリ性カリウム塩、および脱イオンまたは蒸留水を攪拌しながら混合し、エステルの加水分解が実質的に完了して組成物のレオロジーが安定するまでこの攪拌を継続することを含んでなる、殺生物性フィルム形成組成物の製造方法。
【請求項２２】
ラテックスがポリアクリレート／エチレンコポリマー、ポリビニルアセテート／エチレンコポリマー、ポリ塩化ビニル／エチレンコポリマー、またはそれらの混合物である、請求項２１に記載の方法。
【請求項２３】
ラテックスが組成物中の総固形物の少なくとも約１０重量％をなし、固形物の重量部での消石灰対ラテックスの比が約１：２−１：１．５である、請求項２１に記載の方法。
【請求項２４】
殺生物性フィルム形成組成物であって、
消石灰と消石灰によって誘発される凝固および相分離に耐性の非イオン性ポリオレフィンラテックス、ここで上記消石灰は組成物をフィルムとして表面に塗布するときに、少なくとも１月間殺生物活性を保持するのに十分な量で存在する；及び
長期保管期間中にゲル化を防止するのに十分な量の水酸化カリウムまたはアルカリ性カリウム塩；
を含んでなり、
上記ラテックスが組成物中の総固形物の少なくとも約１０重量％をなし、
固形物の重量部で測定した消石灰対ラテックスの比が約１：２−約１：１．５であり、
上記ラテックスが初めから消石灰によって誘発される凝固および相分離に耐性であり、
上記ラテックスがスチレン−ブタジエン−アクリロニトリル、ブタジエン−スチレン−アクリロニトリル、クロロプレン、およびカルボキシル化スチレン−ブタジエンからなる群から選択される、
組成物。
【請求項２５】
殺生物性フィルム形成組成物であって、
消石灰と消石灰によって誘発される凝固および相分離に耐性の非イオン性ポリオレフィンラテックス、ここで上記消石灰は組成物をフィルムとして表面に塗布するときに、少なくとも１月間殺生物活性を保持するのに十分な量で存在する；及び
長期保管期間中にゲル化を防止するのに十分な量の水酸化カリウムまたはアルカリ性カリウム塩；
を含んでなり、
上記ラテックスが組成物中の総固形物の少なくとも約１０重量％をなし、
固形物の重量部で測定した消石灰対ラテックスの比が約１：２−約１：１．５であり、
上記ラテックスが初めから消石灰によって誘発される凝固および相分離に耐性である、
組成物。
【請求項２６】
殺生物性フィルム形成塗料であって、
消石灰であって、塗料をフィルムとして表面に塗布するときに、少なくとも１月間殺生物活性を保持するのに十分な量で存在する上記消石灰と、
消石灰によって誘発される凝固および相分離に耐性の非イオン性ポリオレフィンラテックスと、
少なくとも１種類の塗料充填剤と、
少なくとも１種類の塗料用顔料
とを含んでなり、
上記ラテックスが上記塗料中の総固形物の少なくとも約１０重量％をなし、
固形物の重量部での消石灰対ラテックスの比が約１：２−約１：１．５であり、
上記ラテックスが初めから消石灰によって誘発される凝固および相分離に耐性であり、
上記ラテックスがスチレン−ブタジエン、ブタジエン−アクリロニトリル、ブタジエン−スチレン−アクリロニトリル、クロロプレン、およびカルボキシル化スチレン−ブタジエンからなる群から選択される、
塗料。
【請求項２７】
殺生物性フィルム形成塗料であって、
消石灰であって、塗料をフィルムとして表面に塗布するときに、少なくとも１月間殺生物活性を保持するのに十分な量で存在する上記消石灰と、
消石灰によって誘発される凝固および相分離に耐性の非イオン性ラテックスと、
少なくとも１種類の塗料充填剤と、
少なくとも１種類の塗料用顔料
とを含んでなり、
上記ラテックスが上記塗料中の総固形物の少なくとも約１０重量％をなし、
固形物の重量部での消石灰対ラテックスの比が約１：２−約１：１．５であり、
上記ラテックスが初めから消石灰によって誘発される凝固および相分離に耐性である、
塗料。
【請求項２８】
殺生物性フィルム形成組成物の製造方法であって、
消石灰、非イオン性ポリオレフィンエステルラテックス、アルカリ性のアルカリ金属塩、および脱イオンまたは蒸留水を攪拌しながら混合し、エステルラテックスの加水分解が実質的に完了して組成物のレオロジーがアルカリ性カリウム塩によって安定するまでこの攪拌を継続することを含んでなり、
上記非イオン性ラテックスがポリアクリレート／エチレンコポリマー、ポリビニルアセテート／エチレンコポリマー、ポリ塩化ビニル／エチレンコポリマー、およびそれらの混合物からなる群から選択され、
上記ラテックスが組成物中の総固形物の少なくとも約１０重量％をなし、固形物の重量部での消石灰対ラテックスの比が約１：２−１：１．５である、
上記方法。
【発明の詳細な説明】
【技術分野】
【０００１】
発明の背景
本発明は、消石灰を殺生物剤として用いる殺生物コーティング組成物、特には塗料、およびある種のこのような組成物および塗料の製造方法に関し、更に詳細には、本発明はこのような組成物の保存寿命を増加させる方法に関する。
【背景技術】
【０００２】
消石灰は消毒、殺生物性、および制生物剤として周知であり、これらの目的についてのその有効性は、その高いアルカリ度ｐＨが約１１を上回ることに基づいている。所望な表面に塗布した後にその殺生物活性を保持するには、消石灰は微生物を殺すのに必要な高アルカリ度を保持しなければならない。
【０００３】
不運なことには、消石灰は、主として周囲雰囲気に含まれる二酸化炭素による環境の攻撃を極めて受けやすい。二酸化炭素は消石灰を炭酸カルシウムに転換し、これは微生物を殺すのに要するアルカリ度を持たないのである。このような結果により、塗料および水性白色塗料のようなコーティング組成物での効果的な長期消毒薬、殺生物薬または制生物剤としての消石灰の使用が減少してきた。
【０００４】
先行特許第６，２８０，５０９号、第６，２３１，６５０号および第６，０４２，６３８号明細書には、この問題点を克服し且つ二酸化炭素による分解に長期間耐性を有する有効なコーティングであるコーティング組成物が開示されており、上記特許明細書の全開示内容は引用により本明細書に組み込まれる。しかしながら、このような組成物は、本当の意味で水性材料で洗浄可能または清掃可能ではない可能性があり、そのために、それらの使用は限定されている。また、このような組成物と共に、アニオン性またはカチオン性界面活性剤および乳化剤を用いる塗料の形成に用いる従来のラテックスビヒクルを用いることもできなかった。
【０００５】
大抵の室内用建築塗料はラテックスビヒクルを基剤としており、それらの人気は塗布が容易であり、臭気が少なく、外観がよく、石鹸と水で洗浄することができることによる。
【０００６】
先行特許出願明細書で述べたように、このような通常のラテックス結合剤は消石灰と不混和性であり、石灰と混合するとほとんど同時に凝固と相分離を生じる。
【発明の開示】
【発明が解決しようとする課題】
【０００７】
本発明は、上記塗料について、その塗料の保存寿命を更に長くし、それらの有効寿命中に塗料の硬化、増粘および架橋を減少させる方法および組成物を提供する。
【課題を解決するための手段】
【０００８】
発明の概要
本発明は、上記の問題点を克服し、消石灰と、消石灰による分解の効果に耐性を有し且つゲル化を防止するラテックス結合剤を含む安定な殺生物組成物を提供する。この安定化の重要な側面は、ｐＨ制御である。ｐＨは、最適には約ｐＨ１２−約ｐＨ１３に保持される。アルカリ金属水酸化物またはアルカリ性のアルカリ金属塩のようなアルカリの添加が、ｐＨ制御の好ましい方式であることが分かった。カリウムが好ましいアルカリ金属であるが、ナトリウムなど他のものを用いることもできる。安定化に最も好ましい材料は、炭酸カリウム（Ｋ2ＣＯ3）である。任意のアルカリ性カリウム塩を用いることができ、そのリストを本明細書に挙げるには長すぎるが、水酸化カリウムと任意の弱酸との反応の結果物を包含する。
【０００９】
簡単に説明すれば、本発明は、殺生物性フィルム形成組成物、特に塗料であって、消石灰、消石灰によって誘発される凝固および相分離に耐性を有する非イオン性ポリオレフィンラテックスを含み、基体に塗布された後、長期間にわたり殺生物活性を保持できる組成物を構成する。本発明は、ある種のこのような組成物の製造方法も構成する。
【００１０】
好ましい態様の詳細な説明
本発明の組成物は、基体のコーティングおよび塗料として特に適しており、組成物と塗料によって形成された乾燥コーティングは、長期間、すなわち少なくとも１ヶ月、好ましくは数年間殺生物活性を保持する。
【００１１】
このような活性は、例えば、病院、養護施設、食料調製施設（例えば、食品製造工場、レストラン、学校のカフェテリアなど）、食事施設、大勢の人々が集まる場所（例えば、学校、オフィス、アリーナなど）、およびＨＶＡＣシステムにおいて有害微生物の蔓延の除去または減少を助けるために、望まれている。
【００１２】
本発明の組成物の重要な成分としては、消石灰と消石灰によって誘発される凝固および相分離に耐性を有する非イオン性ポリオレフィンラテックスが挙げられる。このような逆効果は、消石灰によって引き起こされる加水分解によるものと思われる。
【００１３】
本明細書で用いる「消石灰によって誘発される凝固および相分離に耐性を有する」という用語は、初めからそのような凝固および相分離に耐性を有する非イオン性ラテックス、または後段で説明するように、混合中に水酸化ナトリウム、Ｋ2ＣＯ3で処理して凝固および相分離を防止した上記物質を意味する。
【００１４】
初めから加水分解耐性なものまたは他のアルカリ金属塩または非イオン性のポリオレフィン性ラテックスの例は、非エステル含有非イオン性ラテックス、例えば非イオン性ラテックスエマルション形態でのスチレン−ブタジエン、ブタジエン−アクリロニトリル、ブタジエン−スチレン−アクリロニトリル、およびクロロプレン、またはそれらの混合物である。これらの中、カルボキシル化スチレン−ブタジエンラテックス（ＴＹＬＡＣ  ８１２（Ｒｅｉｃｈｈｏｌｄ  Ｃｈｅｍｉｃａｌ  Ｃｏ．））が好ましい。
【００１５】
混合中に石灰で処理して凝固および相分離を防止することができるポリオレフィンラテックスは、エステルを含有するラテックスコポリマー、例えばポリアクリレート／エチレンコポリマー（例えば、ＮＡＮＣＲＹＬＩＣ  ＣＰ３６００（Ｎａｔｉｏｎａｌ  Ｓｔａｒｃｈ  Ｃｏ．））、ポリビニルアセテート／エチレンコポリマー（例えば、ＣＯＰＯＬＹＭＥＲ  ５２５ＢＰまたは５２６ＢＰ（Ａｉｒ  Ｐｒｏｄｕｃｔｓ  Ｃｏ．））、およびポリ塩化ビニル／エチレンコポリマー、またはそれらの混合物である。
【００１６】
上記の非イオン性のポリオレフィン性ラテックスはいずれも適当な結合剤であり、フィルムを形成し且つ塗料の形成に使用するのに適しているが、好ましいものは非エステル含有ラテックスであり、特にカルボキシル化スチレン−ブタジエンラテックスであり、それらはエステル含有ラテックスに必要な特別な加工の必要がなくしかも一層安定であるからである。
【００１７】
水で洗浄可能な殺生物性フィルム形成塗料として適当なものとするには、流水（Ｄ２２４７）、汚染除去（Ｄ３２５８）、およびスポンジクリーニング（Ｄ４８２４）の耐性についてのＡＳＴＭ試験に合格することができ、且つ固形物ベースで石灰対ラテックスの比が高く持続殺生物活性が確保される密着フィルムを形成するのに十分なラテックスが組成物になければならない。
【００１８】
塗料用途については、また殺生物性塗料完成品が９０°屈曲性（Ｄ５２２２）、引掻摩擦耐性（Ｄ２４８６）についての標準ＡＳＴＭ試験、および「チョーキング・オフ」耐性についての工業試験に合格できるのに十分なラテックスがなければならない。
【００１９】
本発明の組成物および塗料は、塗料に用いられる通常の方法、すなわち刷毛塗り、ロール塗り、噴霧などのいずれでも塗布することができる。
【００２０】
上記の目的を達成するには、塗料中の他の固形物約８重量部に対して（固形物ベースで）少なくとも約１重量部のラテックスがなければならず、すなわちフラット塗料については固形物ベースで少なくとも約１０−１１重量％であり、エナメルまたは光沢塗料では、公知で且つ通常の更に多量のラテックスがなければならない。このような他の固形物は、消石灰、充填剤、顔料、および増粘剤である。塗料のラテックス固形物含量が増加すれば、塗料の「寿命」、すなわち再塗布が必要になるまで外観を保持する時間が長くなることが理解されるであろう。２０年塗料のような長寿命塗料には、１：３のラテックス対他の固形物比が好ましい。
【００２１】
長期間、少なくとも１ヶ月間にわたり殺生物活性を最適にするには、固形物ベースでの消石灰対ラテックスの重量比を約１：２−１：１．５とする。消石灰の比をこれより低くすることができるが、生物に対して殺生物作用を発揮する期間が減少する。
【００２２】
塗料処方物では、水性ラテックス塗料の調製における通常の伝統的な添加剤が消石灰の他に用いられる。すなわち、非イオン性界面活性剤（ポリエチレングリコールのアルキルフェノールエーテル、例えば、ＴＲＩＴＯＮ  Ｘ−１００およびＣＦＩ−（Ｒｏｈｍ＆Ｈａａｓから）など）、分散剤として作用する保護コロイド（例えば、Ｃａｓｔａｍｅｎｔ  ＦＳ１０（ＳＫＷ  Ｃｏ．））、ラテックスの不透明化に用いる充填剤または増量剤（例えば、酸化チタン、タルク、炭酸カルシウムなど）、所望な隠蔽、着色および光沢用の顔料または顔料混合物（いずれも通常のもの）、フィルム形成中にラテックスを一時的に可塑化してラテックス粒子がフィルム中に凝集するようにする凝集溶媒、塗料を増粘して保管中の顔料（複数でもよい）の懸濁を促進し、塗布のための適正な流動性、および塗料を表面に塗布するときに沈降のない流れを得るための増粘添加剤（例えば、コロイドシリカ、コロイド粘土、低分子量ヒドロキシプロピルメチルセルロースなど）、発泡を最小限にするための消泡剤（例えば、ＴＲＯＹＫＹＤ  Ｄ−１２６（Ｔｒｏｙ  Ｃｈｅｍｉｃａｌ  Ｃｏ．）、またはＤＦ２１０（Ａｉｒ  Ｐｒｏｄｕｃｔｓ  Ｃｏｍｐａｎｙ）シリコーン流動体、ジメチルポリシロキサンなど）、凍結による凝集を防止するための薬剤、および同様な通常の添加剤。これらの添加剤はそれらの通常の効果を得るには通常の量で添加されるが、ラテックス対全固形物の固形物比は上記の通りであり、且つ消石灰対ラテックスの比も上記の通りであることが理解される。カルボキシル化スチレン−ブタジエンラテックスを結合剤として用いるときには、コーティング組成物の製造方法は通常のラテックス塗料の製造に一般に用いられる方法である。これは、通常の粉砕、混合、および薄化調整、および勿論のことであるが、組成物の適当な容器への充填であって、次に容器にラベルを貼ることを含む。粉砕は重要な段階であり、様々な形状の高速回転羽根車を備えた大型タンクである高速分散装置の使用を含む。粉砕、混合などに要する時間と羽根車の速度などは、知られているように、主として組成物の製造に用いられる特定の成分と加工装置によって変化する。特定の時間および速度は、塗料産業で用いられる常法によって容易に決定される。
【００２３】
これらの通常の高速分散装置の使用は、用いる結合剤が非イオン性ポリオレフィンエステルであるときには特に重要である。上記のように、消石灰と混合するだけならば、このようなラテックスは即座にまたは長くとも数日で凝固して相分離する。驚くべきことには、ラテックスと消石灰を最初に混合した後にエステル基の加水分解が完了しレオロジーが安定するまで攪拌を継続すると、混合物は流動性のままであり、カルシウム塩の沈澱を防止することを見出した。生成する組成物は余り弾力性がないが、殺生物性である適当なコーティングを形成する。このような混合の正確な長さは、使用する特定のラテックスと消石灰対ラテックスの比によって変化し、通常は７−１４日の範囲であるが、不適当な長さの混合はゲル化および／またはカルシウム塩の沈澱を生じ、この状態は容易に観察されるので日常実験によって容易に決定することができる。このような連続攪拌はアニオン性ラテックスでは有効ではなく、それらは少なくとも容易には消石灰を含む殺生物性コーティングを形成するのに用いることができないことを見出した。
【００２４】
本発明の塗料のもう一つの利点は、それらが長期耐腐蝕性を提供することである。結果として、水性ラテックス塗料容器に用いる通常の腐蝕バリヤーコーティングは本発明の塗料には必要がなく、石灰は鉄を基剤とする金属類の周知の腐蝕抑制剤であるからである。また、本発明の塗料を用いてスチール強化コンクリート表面を塗装して、二酸化炭素の透過およびその結果としてのコンクリートの腐蝕抑制石灰成分の損失を抑制することができる。これによりスチール強化の腐蝕が最小限になり、コンクリート構造の寿命が延びる。
【００２５】
正確な理論は完全には理解されていないが、上記ラテックスに関して多量の消石灰により、石灰含量は、組成物を基体に塗布するときに形成されるコーティングに連続的に反応性であり且つ高アルカリ性表面を提示することが確保される。塗布後間もなく、露出した消石灰は大気中の二酸化炭素により炭酸化し、二酸化炭素透過に対する保護層を形成する。しかしながら、このような炭酸塩層は、水蒸気や毛管現象による水分の侵入や微生物に対して透過性の高いラテックスとセルロース中のマトリックス中の粒状固形物からなっている。この透過性層の直ぐ下の消石灰はこのようにして炭酸化から保護され、１１を上回るその殺生物ｐＨを長期間にわたって、少なくとも１ヶ月間、また加速老化試験に基づけば、数年間にわたって保持する。本発明は有効量の水酸化カリウム、炭酸カリウム、または第三リン酸カリウムを包含し、生成物の早期の増粘および固化を防止する。現在のところ、炭酸カリウム（Ｋ2ＣＯ3）が好ましいが、他のアルカリ性カリウム塩もラテックス製剤を安定化させる。
【００２６】
自治体の水供給の組成には広汎な変動があるので、本発明の製剤には脱イオン水または蒸留水を用いるのが賢明である。
【００２７】
本発明を下記の例に関して更に説明するが、これらの例は単なる例示の目的で示すものである。
【００２８】
下記の例において、総ての比は、特に断らない限り、固形物の重量部でのものである。また、例に記載されているように、消石灰がコーティング中で殺生物アルカリ度を保持する期間の測定は、加速老化試験によって測定した。試験を行ったそれぞれの化合物について、ＡＳＴＭ試験Ｄ４９４１の後に３枚のレネタボード（Ｌｅｎｅｔａ  ｂｏａｒｄｓ）に３−４ミルの乾燥厚みで組成物をコーティングし、ボードをそれぞれ（空気中では約０．０３３％二酸化炭素であるのに対して）１００％二酸化炭素雰囲気を有する不透過性プラスチック容器に入れた。ボードのｐＨを毎週測定し、二酸化炭素／週の暴露を行うとき、大気に対してＣＯ2の３，０００倍の濃度増加により、１００％二酸化炭素雰囲気への各週の暴露は約６４週の大気への暴露に相当する。３ミル層の水酸化カルシウムを１００％二酸化炭素に結合剤処方なしで１日暴露すると、これは完全に炭酸化される。レネタボード上でのドローダウンは、隠蔽力も測定する。
【００２９】
第三リン酸カリウムはこれらの例の多くに挙げられているが、第二炭酸カリウム（Ｋ2ＣＯ3）も同様に用いられ、好ましいことが分かっている。
【実施例１】
【００３０】
2004530752.tif 000002
【００３１】
石灰、炭酸塩、二酸化チタン、非イオン性界面活性剤、および水２００部を、最初にラテックス塗料の製造に用いる通常の方法で摩砕し、微細な分散混合物を形成した。次に、摩砕混合物に、ラテックス、消泡剤、リン酸塩、および残りの水を約５分間緩やかに混合しながら加えて、ラテックスが実質的に均一に混合物中に分散させた後、セルロースと追加の消泡剤をまた塗料製造において通常のように添加した。
【００３２】
混合は、エステルの加水分解が完了するまで、すなわち少なくとも約７日間続けた。
【００３３】
組成物を上記の加速老化試験に付すが、その殺生物活性を１ヶ月を上回る期間保持している。
【実施例２】
【００３４】
組成物を、下記の成分を用いて調製した。
ラテックス(NANACRYLIC CP 3600)        200(55重量%固形物)
プロピレングリコールエステル          5
消石灰                                100
炭酸カルシウム                        100
二酸化チタン                          100
非イオン性界面活性剤(TRITON X-100)    1
第三リン酸カリウム                    1.65 + 1.65 H2O
水                                    200
【００３５】
増粘剤または消泡剤を用いず且つ成分の十分な混合が完了した後に混合を継続しないことを除き、例１に記載の処理を行った。
【００３６】
その結果、２４時間以内に堅い流体が形成され、これはコーティング形成組成物として不適当であった。
【実施例３】
【００３７】
組成物を、下記の成分を用いて調製した。
2004530752.tif 000003
【００３８】
混合をエステルの加水分解が完了するまで約１週間継続したことを除き、例１の処理を行った。その結果、使用できない形態にまで増粘しない安定な組成物となり、キャストフィルムを形成し、上記の加速老化試験を用いて試験したときその殺生物活性を数年間保持した。
【実施例４】
【００３９】
等量の非イオン性ポリ塩化ビニル／エチレンコポリマーを用いたことを除き、例１に記載の組成物および処理を行う。
【００４０】
適当な塗料組成物が形成し、上記の加速老化試験に付した時１ヶ月間以上その殺生物活性を保持した。
【実施例５】
【００４１】
組成物を、下記の成分を用いて調製した。
ラテックス(TYLAC 812)                     200(43.5重量%固形物)
プロピレングリコールエステル              5
消石灰                                    100
炭酸カルシウム                            50
二酸化チタン                              100
ヒドロキシプロピルメチルセルロース        5
非イオン性界面活性剤 (TRITON X-100)       1
消泡剤(DF10)                              0.5
第三リン酸カリウム                        1.65 + 1.65 H2O
水                                        200
【００４２】
成分を混合した後には混合の必要がなかったことを除き、例１に記載の通りに成分を摩砕して混合した。
【００４３】
次に、組成物を上記の加速老化試験に付し、本出願の出願日の通り、屋外での実際的耐候性を４．５年間試験したところ、その殺生物活性および水酸化カルシウム含量の７０％以上が保持されていた。
【００４４】
（実施例６−９）
下記の非イオン性ラテックスエマルションのそれぞれを同重量部のＴＹＬＡＣ  ８１２の代わりに別個に用いることを除き、例５の組成物および処理を従う：ブタジエン−アクリロニトリル、ブタジエン−スチレン−アクリロニトリル、およびクロロプレン。
【００４５】
それぞれの場合に、優れた安定な塗料が形成され、表面に塗布すると、それらの殺生物活性を少なくとも１ヶ月間保持している。
【００４６】
（実施例１０）
【表１】
2004530752.tif 000004
【００４７】
本発明を好ましい態様に関して説明してきたが、本発明の範囲を上記の特定の形態に限定しようとするものではなく、特許請求の範囲に定義される通り発明の精神および範囲内に包含され得る代替物、改質物、および同等物をカバーしようとするものである。
【００４８】
当業者であれば、例えばリン酸カリウム、または炭酸カリウムのような他のアルカリ性カリウム塩を水酸化カルシウム（消石灰）と組み合わせて、記載した通り本発明において水酸化カリウムとリン酸カルシウム、炭酸塩などを生成することができることを理解するであろう。水酸化カリウムが本発明の殺生物活性において最大の力を持つ。その前駆体、例えば炭酸またはリン酸カリウムが初期試薬として挙げられるが、これは水酸化カリウムより取扱いが容易であるからである。従って、本発明ではリン酸カリウムおよび水酸化カリウムを幾分互換的に用いることができるが、炭酸またはリン酸カリウムが本発明の説明および特許請求において好ましい前駆体材料として本明細書に挙げられる。しかしながら、限定された状況では、処理の開始時に水酸化カリウムを直接用いて本発明を実施することができることを理解すべきである。本発明の方法は、その場合には本明細書で説明し特許請求したのと同じ方法であり、本明細書における「リン酸カリウム」という用語の使用は、このような改質は当業者には明らかであるので、このような状況では炭酸カリウムおよび水酸化カリウムを包含するものと解釈される。
【国際公開パンフレット】
2004530752.tif 000005
2004530752.tif 000006
2004530752.tif 000007
2004530752.tif 000008
2004530752.tif 000009
2004530752.tif 000010
2004530752.tif 000011
2004530752.tif 000012
2004530752.tif 000013
2004530752.tif 000014
2004530752.tif 000015
2004530752.tif 000016
2004530752.tif 000017
2004530752.tif 000018
2004530752.tif 000019
2004530752.tif 000020
2004530752.tif 000021
2004530752.tif 000022
2004530752.tif 000023
2004530752.tif 000024
2004530752.tif 000025
2004530752.tif 000026
2004530752.tif 000027
【国際公開パンフレット（コレクトバージョン）】
2004530752.tif 000028
【国際調査報告】
2004530752.tif 000029
2004530752.tif 000030
2004530752.tif 000031
2004530752.tif 000032
2004530752.tif 000033